Brevet FR2903412A1 — publié le 20080111

La présente invention concerne une résine hybride, qui est ou qui comprend un pré-polymère éthyléniquement insaturé comportant des fonctions terminales réactives X hydroxy et/ou amine ou isocyanate libre, des compositions réticulables, par double voie radicalaire et/ou condensation, ladite composition comprenant une telle résine, son procédé de préparation, les utilisations spécifiques d'une telle résine et d'une telle composition dans divers champs d'application et de mise en oeuvre. US 4,327,145 divulgue des compositions hybrides réalisées par mélange en formulation d'un composant polyester insaturé à fort IOH, avec un isocyanate, et éventuellement avec un peroxyde ayant un rapport de modification isocyanate = éq. NCO / éq. OH variant de 0,7 à 1, 3, qui réagissent ensemble pour donner un semi-produit aux propriétés mécaniques améliorées par rapport à l'état de l'art cité. Cet état de l'art décrit principalement des formulations de compounds SMC (Sheet Molding Compounds) ou BMC (Bulk Molding Compounds) dans lesquels les isocyanates sont ajoutés au moment de la formulation. La modification par l'isocyanate qui conduit à la formation de groupements uréthanes est alors réalisée par le formulateur ou utilisateur final. JP 56152829 décrit l'utilisation dans une formulation d'un polyester insaturé modifié partiellement par un isocyanate, avec utilisation d'un monoalcool saturé après réaction du polyester isocyanate, pour prévenir la gélification du système. JP 2004-059647 décrit également une composition semblable, cette dernière étant limitée à une composition de polyester insaturé à base d'acide 25 naphtalène dicarboxylique. EP 545 824 décrit un pré-polymère fonctionnalisé isocyanate bloqué, par utilisation d'un large excès d'isocyanate. L'utilisation selon l'état de l'art dans une formulation d'application SMC ou BMC, d'un système bi-composant à base d'un polyester insaturé polyol et 30 d'un polyisocyanate présente plusieurs inconvénients. 2903412 -2- En effet, l'exothermie de la réaction entre l'isocyanate et le polyester insaturé provoque une élévation de température importante sur machine lors de la fabrication du SMC ou du BMC. Le formulateur final doit alors utiliser des machines d'imprégnation 5 spécifiques pour la technologie hybride, capable de refroidir le SMC ou le BMC. De plus, le fait de réaliser l'intégralité de la modification isocyanate au moment de la formulation du SMC provoque une diminution importante de la viscosité de la pâte SMC ou BMC hybride au début de sa fabrication, du fait de la faible viscosité de l'isocyanate. L'imprégnation est alors rendue très délicate 10 car la formulation hybride, trop fluide, essore et conduit à des débordements de résine au niveau de la machine d'imprégnation du SMC ou du BMC. Enfin, la technique classique décrite dans la littérature requiert l'utilisation de grandes quantités d'isocyanate par la formulateur final, ce produit étant connu pour être nocif, et son effet allergisant nécessitant des 15 précautions et conditions particulières de manipulation. Cette contrainte impose sa manipulation dans un endroit fortement ventilé. La présente invention propose de remédier à tous ces inconvénients, et en particulier de réduire ou d'éliminer l'utilisation de polyisocyanate par le formulateur final, par l'utilisation de pré-polymères spécifiques définis ci- 20 dessous selon la présente invention, ces pré-polymères permettant un meilleur contrôle de la réaction lors de la formulation par l'utilisateur final, une amélioration de la reproductibilité des pièces moulées, ainsi que des conditions standards de préparation et de moulage de la formulation sans précautions particulières exigées dans le cas de la manipulation du polyisocyanate par voie classique telle que décrite dans l'état de l'art. Ces avantages sont obtenus sans affecter négativement les performances applicatives finales, tout en apportant dans certains cas des améliorations significatives. L'utilisation de pré-polymères à fonctions terminales hydroxy et/ou amine ou isocyanate libre selon la présente invention, surmonte les inconvénients cités ci-dessus, dans le cas de formulations type SMC ou BMC, mais aussi dans d'autres types d'applications, utilisant la double réticulation par voie radicalaire et par voie de condensation isocyanate avec d'autres 2903412 -3- fonctions réactives portées par la résine. Comme telles autres applications, on peut citer les compositions de moulage, composites, composites allégés, y compris mousses, stratifiés, pré-imprégnés, mastics, colles, revêtements, barrier coats, gel coats, revêtements IMC (In Mold Coatings), bétons polyesters, 5 marbres artificiels, et la réparation in situ de canalisations enterrées, y compris de conduites (pipes) pétrolières ou de conduites d'eau. La présente invention propose deux types de pré-polymères. Selon un premier concept de l'invention, le polyester insaturé est livré chez l'utilisateur final sous forme de pré-polymère uréthane-polyol insaturé, io obtenu par une modification isocyanate dudit polyester, avec un rapport NCO/OH exprimé en équivalents correspondant à un défaut significatif d'isocyanate, et où OH représente au sens le plus large toute les fonctions de la résine polyester insaturée réactives avec NCO. La première modification isocyanate est réalisée chez le fabricant de 15 résine, et l'utilisateur final ajoute ensuite audit pré-polymère obtenu la deuxième fraction d'isocyanate nécessaire pour la réaction avec les fonctions OH dudit pré-polymère au moment de la formulation, par exemple du SMC ou du BMC ou d'une autre composition. Le mélange effectué par l'utilisateur est alors réalisé d'une manière telle 20 que R = NCO / OH exprimé en équivalents est fixé dans une plage variant de 0,6 à 1,1, où OH représente au sens le plus large toutes les fonctions réactives avec NCO dudit pré-polymère. La modification isocyanate étant fractionnée entre la production de résine pré-polymère uréthane-polyol et la fabrication du SMC ou du BMC ou 25 autre par le formulateur final, il en résulte une diminution conséquente de l'exothermie sur la machine d'imprégnation courante. On peut alors revenir aux machines d'imprégnation standards, sans risquer d'avoir un report de l'exothermie réactionnelle sur le rouleau SMC au cours de l'étape de maturation. 30 La résine polyester insaturé ainsi pré-épaissie, on obtient un meilleur confort de formulation lors de la réalisation de la pâte SMC ou BMC ou autre 2903412 4 formulation, et l'élimination de problèmes d'essorage ou de débordement de la résine lors de la fabrication de la pâte. De plus, la quantité d'isocyanate nécessaire pour faire réagir le pré-polymère uréthane-polyol en formulation est réduite significativement par 5 rapport à la voie classique (jusqu'à moitié par rapport à la voie classique). Le procédé utilisant le pré-polymère selon la présente invention est donc intrinsèquement moins polluant et plus sécurisant sur l'aspect manipulation pour le formulateur final. Ceci sans compter un autre avantage concernant l'amélioration du contrôle de la reproductibilité des étapes de maturation et de io moulage des pièces. Le premier pré-polymère, tel que décrit précédemment, est porteur de fonctions hydroxy et/ou amine, et peut réagir avec un polyisocyanate dans une formulation d'application, mais en moindre quantité d'isocyanate, du fait qu'une partie de l'isocyanate sert déjà à la préparation dudit pré-polymère. 15 Selon un deuxième concept, le pré-polymère selon l'invention porte des fonctions terminales isocyanate libre. Dans ce cas, le formulateur final n'a pas à utiliser d'isocyanate. Suivant ce deuxième concept d'utilisation, ledit pré-polymère fonctionnalisé isocyanate libre, peut réagir soit avec une résine polyol (ou amine) tel qu'un polyester polyol insaturé, soit avec un pré-polymère 20 uréthane-polyol tel que décrit dans le premier concept d'utilisation selon l'invention. Pour le formulateur final, le composant pré-polymère terminé isocyanate est alors mélangé soit avec la résine à fonctionnalité hydroxy et/ou amine de type polyester insaturé à fort IOH (indice d'hydroxyle) ou à fort INH2 (indice 25 d'amine), ou à. un pré-polymère terminé hydroxy et/ou amine tel que défini selon le premier concept dans des proportions calculées pour avoir un mélange effectué par l'utilisateur réalisé d'une manière telle que R = NCO / OH exprimé en équivalents est fixé dans une plage variant de 0,6 à 1,1, où OH représente toutes les fonctions réactives avec NCO. 30 Cette deuxième voie permet, encore plus que dans le cas de la première voie de limiter les exothermies développées lors de la réalisation du SMC, de travailler avec des viscosités de départ plus élevées par rapport aux voies 2903412 -5-classiques, et enfin de supprimer l'utilisation d'un düsocyanate classique de faible masse moléculaire présentant les inconvénients cités précédemment, lors de la formulation par l'utilisateur final pour réaliser les SMC ou BMC ou autres formulations hybrides (qui ont parmi les composants réactifs : un 5 polyisocyanate et un polyester insaturé). Ainsi, le premier objet de la présente invention concerne un pré-polymère éthyléniquement insaturé, comportant au moins une terminaison X réactive par condensation, choisie parmi les groupements hydroxy et/ou amine ou isocyanate libre, et éventuellement une terminaison X' d'insaturation io éthylénique. Un deuxième objet de l'invention concerne un procédé spécifique de préparation du pré-polymère selon l'invention. Fait aussi partie de la présente invention, le pré-polymère susceptible d'être obtenu par réaction d'au moins un pré-polymère défini précédemment 15 selon l'invention, avec un composant réactif comportant des fonctions Y réactives avec lesdites fonctions réactives X dudit pré-polymère décrit en premier objet. L'invention couvre également une composition réticulable comprenant au moins un desdits pré-polymères tels que définis précédemment. 20 La présente invention couvre aussi un procédé de préparation d'une telle composition réticulable, ledit procédé comprenant au moins l'étape d'addition d'au moins un pré-polymère selon l'invention dans ladite composition réticulable. Fait également partie de l'invention, l'utilisation d'au moins un pré- 25 polymère selon l'invention ou d'une composition réticulable le contenant, dans des compositions ou applications de moulage, composites, composites allégés, y compris mousses, SMC, BMC, stratifiés, pré-imprégnés, revêtements, mastics, colles, barrier coats, gel coats, revêtements IMC, bétons polyesters, marbres artificiels, et dans la réparation in situ de canalisations enterrées, y 30 compris de conduites (pipes) pétrolières ou de conduites d'eau. 2903412 -6- La présente invention comprend aussi les diverses utilisations desdits pré-polymères et desdites compositions réticulables, et plus particulièrement : - l'utilisation d'au moins un pré-polymère selon l'invention, pour la préparation d'un autre pré-polymère tel que défini précédemment, ou de 5 mastics auto-réticulables par voie dual avec possibilité de réticulation radicalaire supplémentaire ou non, en présence d'humidité de l'air et à température ambiante, - l'utilisation desdits pré-polymères dans la préparation de compositions réticulables par voie peroxyde ou hydroperoxyde à basse température en 10 présence d'accélérateur de décomposition ou par chauffage à température plus élevée, ou sous rayonnement en présence ou absence de photoamorceur. L'invention couvre également un procédé de mise en oeuvre d'une composition réticulable selon l'invention, comprenant au moins une étape 15 d'application ou de mise en oeuvre à la main, au pistolet, par imprégnation, par enroulement filamentaire, par pultrusion, par injection, par compression, par infusion IMC, par coulée, par centrifugation, par RTM (Resin Transfer Molding) et par RIM (Reaction Injection Molding). Enfin, le dernier objet de l'invention concerne un article fini obtenu par 20 réticulation d'au moins une composition réticulable de l'invention qui est sélectionnée parmi les composites, composites allégés, y compris mousses, stratifiés, pré-imprégnés, mastics, colles, revêtements, barrier coats, gel coats, revêtements IMC, bétons polyesters, marbres artificiels, panneaux sandwich d'isolation, moyens de protection thermique et mécanique (boucliers), pâles 25 d'éoliennes, pièces automobiles, peintures marines, pièces mécaniques, canalisations enterrées, y compris conduites (pipes) pétrolières ou conduites d'eau. Ainsi, le premier objet de la présente invention est un pré-polymère éthyléniquement insaturé comportant au moins une terminaison X réactive par 30 condensation, choisie parmi les groupements hydroxy et/ou amine ou isocyanate libre, et éventuellement une terminaison X' d'insaturation 2903412 -7- éthylénique, ledit pré-polymère étant susceptible d'être obtenu par réaction des composants A et B suivants : A)un premier composant A comprenant le mélange suivant : i) au moins une première résine éthyléniquement insaturée portant 5 des terminaisons réactives hydroxy et/ou amine, choisie parmi les polyesters insaturés ayant un indice OH d'au moins 45 et un indice d'acide inférieur à 10, et/ou parmi les vinyl esters, ladite résine étant diluée dans au moins un monomère éthyléniquement insaturé copolymérisable avec l'insaturation éthylénique de ladite résine, 10 ii) éventuellement, en présence d'au moins une deuxième résine différente de la résine i), choisie parmi : - les résines hydroxylées éthyléniquement insaturées, et de préférence parmi les polyesters insaturés, les polyesteramides insaturés, les polyuréthanesters insaturés ou les vinyl esters, en 15 dilution dans au moins un monomère éthyléniquement insaturé, et/ou - les résines saturées hydroxylées et/ou aminées, en dilution dans au moins un monomère éthyléniquement insaturé, et/ou iii) éventuellement, au moins une troisième résine saturée réactive, 20 choisie parmi les polyéthers polyols ou polyesters polyols ou polyamines ou polyépoxydes, et plus particulièrement parmi les polyépoxydes tels que le diglycidyléther de bisphénol A (DGEBA), ces derniers permettant de stabiliser (dans le cas où l'indice OH de ladite résine i) se situe dans la partie inférieure de la plage citée ci- 25 haut) la composition de pré-polymère (pré-polymère dilué dans le monomère) au stockage, et d'éviter les risques de gélification involontaires au stockage, ladite résine iii) ayant une fonctionnalité de 2 ou 3, et de préférence de fonctionnalité 2, et de masse moléculaire Mn inférieure à 400 g/mol, 30 iv) en option, au moins un monoalcool insaturé, lié à la présence éventuelle de ladite terminaison éthylénique X', jusqu'à 30% en 2903412 -8- équivalents du total OH + NH2, et de préférence inférieure à 20% en équivalents du total OH + NH2 provenant de i) + ii) + iii) + iv), B) un deuxième composant B comprenant au moins un polyisocyanate de fonctionnalité 2 ou supérieure à 2, et pouvant aller jusqu'à 3, et de 5 préférence de fonctionnalité 2, et dans ledit cas où la fonctionnalité est supérieure à 2, dans des conditions telles que les proportions de A et B, et la fonctionnalité moyenne du mélange réactionnel de A et B, satisfassent la relation de Macosko-Miller, afin d'éviter tout risque de gélification par réticulation. lo La relation de Macosko-Miller selon Macromolecules, vol. 9, pages 199-211 (1976) est bien connu de l'homme du métier. Le terme réactive dans ladite terminaison réactive X signifie d'une manière générale que l'indice X correspondant est supérieur à un indice équivalent à 6 mg KOH/g lorsque X = NCO, et supérieur à 3 mg KOH/g lorsque 15 X=OH ou NH2. Ledit pré-polymère peut avoir une masse équivalente par insaturation éthylénique du squelette dudit pré-polymère variant de 200 à 4000 g/mol, et de préférence de 300 à 2000 g/mol. Cette masse équivalente par insaturation peut être calculée directement à partir du bilan massique des composants 20 réactifs (mélange de A et B). L'indice X dudit pré-polymère, exprimé en équivalents de mg KOH/g, peut varier de 30 à 150 mg KOH/g, et de préférence de 40 à 120 mg KOH/g. Les résines type i), ii) et iii) selon l'invention sont diluées dans au moins un monomère portant au moins une fonction éthyléniquement insaturée qui 25 peut être choisie parmi les monomères vinyliques et/ou (méth)acryliques et/ou allyliques. Le taux de ce monomère peut varier de 20 à 55%, et de préférence de 25 à 40% en poids. Ce monomère est de préférence sélectionné parmi les monomères vinylaromatiques, comme le styrène et ses dérivés ou les vinyl toluènes, (méth)acrylates, allyliques, maléates, les monomères et/ou 30 oligomères (méth)acryliques multifonctionnels. Le pré-polymère de l'invention peut comprendre le produit ou être composé d'un produit de formule générale suivante : 2903412 -9- A- (X)n-mX'm avec : n allant de 1,5 à 3, et de préférence de 1,5 à 2, 5, et m allant de 0 à 0,5, et de préférence de 0 à 0,3, et A étant le radical global résultant de la réaction de A avec B, qui porte 5 lesdites terminaisons X, et éventuellement X', et X = OH et/ou amine ou NCO libre, et X' = insaturation éthylénique, pouvant être acrylique, vinylique ou allylique. Le taux en poids dudit pré-polymère, par rapport au poids total de pré- Io polymère + monomères éthyléniquement insaturés, peut varier de 45 à 80%, et de préférence de 60 à 75%, avec une masse moléculaire Mn pouvant aller de 1000 à 5000 g/mol, et de préférence de 1200 à 4500 g/mol. Toutes les masses moléculaires moyennes citées (Mn, Mw) sont déterminées par GPC avec étalonnage polystyrène. 15 Ladite résine i) peut représenter de 70 à 100%, et ladite résine ii) de 0 à 30% en poids du poids total i) + ii) + iii), ladite résine i) ayant une masse équivalente par insaturation pouvant aller de 140 à 3700 g/mol, et de préférence de 200 à 2000 g/mol, et ladite résine ii) ayant une masse équivalente par insaturation pouvant aller de 200 à 3700 g/mol, et de 20 préférence de 250 à 2500 g/mol, mesurée en bilan matière. Quand ladite résine iii) est présente, elle peut représenter de 1 à 15% en poids du poids total i) + ii) + iii). Ladite résine i) ou ii) peut être au moins un polyester insaturé et/ou au moins un vinyl ester. 25 Lesdites résines de polyester insaturé convenables pour l'invention peuvent être à base d'au moins un diacide ou anhydride éthyléniquement insaturé tel que l'acide ou anhydride maléique, fumarique (acide), itaconique, tétrahydrophtalique (THP), et être ou non modifiées par le dicyclopentadiène (DCPD). Eventuellement, au moins un diacide ou anhydride carboxylique 30 saturé peut être présent avec ledit diacide insaturé, tel que les acides ortho, iso (acide), téré-phtalique (acide) ou adipique (acide), ou un diacide ou anhydride cycloapliphatique, tel que l'acide CHDA (acide cyclohexanedicarboxylique). Des 2903412 - 10- exemples de telles combinaisons entre diacides ou anhydrides insaturés et saturés sont les polyesters iso- ou ortho-, ou téré-phtaliques/maléates, lesdits maléates pouvant être modifiés DCPD ou non. Pour préparer lesdites résines, lesdits diacides ou anhydrides réagissent avec au moins un polyol tel que le 5 propylène glycol (PG), l'éthylène glycol (EG), le diéthylène glycol (DEG), le néopentyl glycol (NPG), le butyl-éthyl-propanediol (BEPD), le butanediol, le triméthylolpropane (TMP), le dipropylèneglycol (DPG), le triméthyl-2,2',4-pentanediol-1,3 (TMPD). Le composant polyol est en excès par rapport au composant acide, entre 10 et 30% molaire. 10 Lesdits vinylesters convenables pour l'invention sont les produits de réaction d'un diépoxy tel que le diglycidylether de bisphénol A (DGEBA) hydrogéné ou non, l'époxynovolac, ou un diépoxy cycloaliphatique ou aliphatique, avec un monoacide éthyléniquement insaturé, tel que l'acide (méth)acrylique, éventuellement en présence d'un diacide éthyléniquement 15 insaturé tel que l'acide maléique ou itaconique, et éventuellement en présence d'autres diacides aromatiques ou (cyclo)aliphatiques tels que cités précédemment, en tant qu'agents d'extension. Le diépoxy peut être alkoxylé avec au moins 1 à 3 unités alkoxy tels que l'éthoxy et/ou le propoxy par unité époxy, avant estérification, la fonctionnalité en insaturation terminale étant de 20 préférence 2. Ledit polyisocyanate pour le composant B peut être sélectionné parmi le MDI (diphénylméthanedüsocyanate), IPDI (isophorone diisocyanate), H12MDI (dicyclohexylméthanediisocyanate), TDI (toluènedüsocyanate), HDI (hexaméthylènedüsocyanate), triisocyanurate du HDI, urétidione, allophanate 25 et biuret des düsocyanates précédents. Une première possibilité pour ledit pré-polymère selon l'invention est que la fonction réactive X est hydroxy et/ou amine, auquel cas il est susceptible d'être obtenu avec un rapport éq. NCO/ éq. (OH + NH2) pour la réaction de A avec B qui varie de 0,1 à 0,6 et de préférence de 0,2 à 0,5. Dans ce cas, un 30 stabilisant peut être utilisé et choisi parmi l'hydroquinone ou ses dérivés, les phénols stériquement encombrés, tel que le ditertiobutylparacrésol, le 15 20 25 30 2903412 ditertiobutylhydroxyanisol, le monotertiobutylhydroquinone, en quantité variant de 10 à 500 ppm, et de préférence variant de 30 à 300 ppm. Une deuxième possibilité est que la fonction réactive X est un isocyanate libre, auquel cas le rapport éq. NCO / éq. (OH + NH2) peut varier de 1,2 à 3, et 5 de préférence de 1,5 à 2,5. Dans ce cas, il est préférable d'utiliser comme stabilisant une combinaison BHT + PTZ (phénothiazine) en quantité variant de 20 à 1000 ppm, et de préférence de 60 à 700 ppm. Le deuxième objet de l'invention concerne un procédé de préparation du pré-polymère selon l'invention. Ledit pré-polymère peut donc être préparé par 10 un procédé comprenant les étapes successives suivantes, en fonction de la fonctionnalité X: • pour X = OH et/ou NH2 : - chargement en pied du réacteur du composant A, tel que défini précédemment, avec un contrôle de la teneur en eau pour ne pas dépasser 1000 ppm, et de préférence inférieur à 500 ppm, - addition du composant B de manière à avoir un excès de OH + NH2 correspondant à un rapport éq. NCO / éq. (OH + NH2) variant de 0,1 à 0, 6, et de préférence de 0,2 à o,5, et en option ou si nécessaire, en présence d'un catalyseur de la réaction des fonctions OH avec les fonctions NCO, - réaction jusqu'à disparition quasi complète des groupements NCO, ladite disparition quasi complète des groupements NCO correspondant ici à un indice de NCO équivalent à 6 mg KOH/g, • pour X = NCO libre : - chargement en pied du réacteur du composant B tel que défini précédemment, en présence d'au moins un monomère éthyléniquement insaturé tel que défini précédemment, monomères dont on aura contrôlé au préalable, avant d'additionner l'isocyanate, la teneur en eau de manière à ne pas 5 10 15 2903412 - 12- dépasser 10 ppm, si nécessaire par réaction de consommation avec un monoisocyanate, tel que le tosylisocyanate, -contrôle de la teneur en eau du composant A, de manière à ne pas dépasser 1000 ppm, et de préférence 500 ppm, - si nécessaire, réduction de la teneur en eau du composant A, par réaction de consommation avec un monoisocyanate, - addition du composant A sur ledit polyisocyanate en excès en pied du réacteur, avec pour le cas où X = NCO, un rapport éq. NCO / éq. (OH + NH2) variant de 1,2 à 3, et de préférence de 1,5 à 2,5, -réaction jusqu'à disparition quasi complète des groupements OH (et groupements équivalents), ce qui correspond ici à un indice équivalent à 3 mg KOH/g, et - en option, à l'étape de réaction, présence d'un catalyseur de la réaction des fonctions OH avec les fonctions NCO. Ladite réaction peut être réalisée à une température allant de 20 à 65 C. Les catalyseurs de réaction pouvant être utilisés sont le dibutyldilaurate d'étain, l'octoate d'étain, l'acétate de zinc, le catalyseur préféré étant le dibutyldilaurate d'étain, en quantité variant entre 0 et 3000 ppm. 20 Un autre objet de l'invention est un autre pré-polymère susceptible d'être obtenu par réaction a) d'au moins un pré-polymère portant des fonctions X = NCO libre tel que défini précédemment, avec b) d'au moins un composant réactif comportant des fonctions Y réactives avec lesdites fonctions X, et plus particulièrement avec au moins un monoalcool portant au moins une 25 insaturation éthylénique. De préférence, lesdites fonctions X sont converties quantitativement en liaisons terminales uréthanes portant au moins une insaturation éthylénique. Dans ce but, ledit monoalcool peut être sélectionné parmi les hydroxyalkyl (méth)acrylates, les alcools allyliques, les alcools vinyliques les 30 hydroxyalkylpoly(méth)acrylates (autrement dit monoalcools multiesters (méth)acryliques), ou les dérivés insaturés de ces alcools insaturés, ou les 2903412 - 13- semi-esters insaturés hydroxylés d'acide dicarboxylique saturé, tel que phtalique, ou insaturé, tel que maléique. Un autre objet selon de l'invention concerne une composition de résine réticulable, de préférence par double voie radicalaire et/ou condensation 5 isocyanate, avec une autre fonction réactive avec ledit isocyanate, ladite composition comprenant au moins un pré-polymère, tel que défini selon l'invention, ou obtenu selon le procédé de l'invention. Une telle composition peut être une formulation d'application, telle qu'une composition de moulage, composites, composites allégés, y compris mousses, SMC, BMC, stratifiés, pré-imprégnés, revêtements, mastics, colles, barrier coats, gel coats, revêtements IMC, bétons polyesters, marbres artificiels, ou une composition intermédiaire avant la formulation finale. Selon un cas particulier de l'invention, ladite composition comprend au moins un pré-polymère susceptible d'être obtenu à partir d'une résine de type 15 i) ou ii), choisie parmi au moins un polyester insaturé et/ou au moins un vinyl ester, et qui porte des fonctions hydroxylées. Un vinyl ester préféré dans ce cas est un di(méth)acrylate de DGEBA, de préférence dilué dans un monomère éthyléniquement insaturé sélectionné parmi les di(méth)acrylates de tripropylène glycol, d'éthylène glycol (EG), de diéthylène glycol (DEG), de 20 néopentyl glycol (NPG), de butyl-éthyl-propanediol (BEPD), de butanediol, ou les multi(méth)acrylates tels que le tri(méth)acrylate de triméthylolpropane (TMPTA) ou le tetra(méth)acrylate de pentaérythritol.. La présence d'un tel vinyl ester améliore en particulier la stabilité au stockage de ladite composition, tout en évitant les risques de gélification involontaires au stockage, plus 25 particulièrement quand l'indice OH de la résine de départ se situe dans la partie inférieure de la plage citée. Selon une autre possibilité, ladite composition selon l'invention comprend au moins un pré-polymère à terminaison X = OH et/ou NH2. Ce type de composition comprend en plus au moins un polyisocyanate de 30 fonctionnalité allant de 2 à 3, et éventuellement d'autres composés polyols ou polyamines ou polyépoxydes réactifs avec ledit polyisocyanate, de manière à ce que le rapport éq. NCO / éq. (OH + NH2) est dans une plage variant de 0,6 à 2903412 - 14- 1,1. Ce type de composition peut également être exempte de tout autre coréactant (seule présence d'au moins un pré-polymère selon l'invention). Selon une autre possibilité, ladite composition comprend au moins un pré-polymère à terminaison X = NCO libre. 5 Une autre possibilité consiste en une composition comprenant au moins les deux types de pré-polymères selonl'invention, l'un étant le pré-polymère à terminaisons X = OH et/ou NH2, et l'autre étant le pré-polymère à terminaisons X = NCO libre. Dans un tel cas, en plus des avantages cités précédemment, il n'y a plus l'inconvénient lié à la manipulation du polyisocyanate par le 10 formulateur final, dans la mesure où sa manipulation est complètement éliminée, et avec elle les risques liés à l'hygiène, la sécurité et l'environnement. Une variante de ladite composition peut également comprendre au moins un pré-polymère susceptible d'être obtenu par réaction du pré-polymère à terminaison X = NCO libre, avec ledit monoalcool insaturé tel que défini 15 précédemment. Dans ce cas, les fonctions X terminales sont de préférence transformées en insaturations terminales au travers de ponts uréthanes, l'utilisation de tels pré-polymères permettant de contrôler et d'améliorer l'efficacité de la réaction de réticulation radicalaire, avec un réseau de réticulation plus contrôlé du fait des insaturations terminales dudit pré- 20 polymère. Dans ce cas, les performances mécaniques en termes de module, d'HDT (tenue à la chaleur) et résistance à l'eau se trouvent significativement améliorées. Une telle composition réticulable comprenant au moins un pré-polymère tel que défini selon l'invention peut être une composition de moulage, 25 composites, composites allégés, y compris mousses, SMC, BMC, stratifiés, pré-imprégnés, mastics, colles, revêtements, barrier coats, gel coats, revêtements IMC, bétons polyesters, marbres artificiels. Ladite composition peut donc être renforcée avec des fibres de verre et/ou d'autres charges renforçantes et/ou d'autres additifs usuels, bien 30 connus de l'homme du métier, tels que les charges comme le carbonate de calcium, les additifs de rhéologie de type SiO2 ou de type argiles organiques, les 2903412 -15- anti-mousses, les additifs LSE (Low Styrene Emission), LP (Low Profile), LS (Low Shrink) et les démoulants internes. Plus particulièrement, ladite composition selon l'invention peut être une composition de revêtements, et de préférence une composition de gel coats, de 5 barrier coats, ou de revêtements IMC, avec comme avantages particuliers, un meilleur aspect de surface et une meilleure tenue mécanique et à l'eau. Ces compositions peuvent comprendre au moins un système d'amorçage sélectionné parmi les peroxydes ou hydroperoxydes, systèmes redox basse température et/ou photoamorceurs, bien connus de l'homme du métier, en io fonction de l'application visée et du procédé de mise en oeuvre choisi. Un autre objet de l'invention est un procédé de préparation de ladite composition réticulable selon l'invention, ledit procédé comprenant au moins l'étape d'addition par mélange d'au moins un pré-polymère selon l'invention, dans ladite composition réticulable. L'addition est réalisée en dilution dans un 15 monomère éthyléniquement insaturé tel que défini précédemment, et par mélange/homogénéisation de la composition avant l'addition éventuelle de fibres de verre. L'utilisation des pré-polymères selon l'invention dans des compositions réticulables telles que des compositions de moulage, composites, composites 20 allégés, y compris mousses, SMC, BMC, stratifiés, pré-imprégnés, mastics, colles, revêtements, barrier coats, gel coats, revêtements IMC, bétons polyesters, marbres artificiels, et dans la réparation in situ de canalisations enterrées, y compris de conduites (pipes) pétrolières ou de conduites d'eau, peut nécessiter l'usage de divers procédés de mise en oeuvre tels que 25 l'application : à la main, au pistolet, par imprégnation, par enroulement filamentaire, par pultrusion, par injection, par compression, par infusion IMC, par coulée, par centrifugation, par RTM et par RIM. Parmi quelques utilisations plus particulières, en plus de la préparation d'un autre pré-polymère à terminaisons X transformées en insaturation 30 terminale uréthane, comme définies précédemment, ou la préparation de mastics autoréticulables en présence d'humidité de l'air et à température 2903412 - 16- ambiante, on peut citer l'utilisation d'au moins un pré-polymère à terminaisons X = NCO libre. D'autres utilisations sont la préparation de revêtements, gel coats, barrier coats, mastics, colles, revêtements IMC, bétons polyesters, marbres 5 artificiels, réticulables par voie peroxyde ou hydroperoxyde à basse température, en présence d'au moins un accélérateur de décomposition, ou par chauffage à température plus élevée, ou sous rayonnement en présence de photoamorceur (par exemple sous UV) ou sans photoamorceur (sous rayonnement de faisceaux d'électrons EB). io Les applications possibles sont donc les compositions de moulage, composites, composites allégés, y compris mousses, SMC, BMC, stratifiés, pré-imprégnés, revêtements, mastics, colles, barrier coats, gel coats, revêtements IMC, bétons polyesters, marbres artificiels. Des applications encore plus particulières concernent les applications 15 pour automobile, peinture marine, pièces mécaniques, panneaux sandwich de camions frigo, protection thermique et mécanique, sanitaires (bacs à douche ou baignoires), boucliers de protection, canalisations enterrées, y compris de conduites (pipes) pétrolières ou de conduites d'eau, construction/bâtiment, surface (peau) extérieure de qualité cosmétique pour application automobile ou 20 camions de transport. Un autre objet de l'invention concerne le procédé de mise en oeuvre d'une composition selon l'invention. Ladite mise en oeuvre peut comprendre au moins une étape d'application ou de mise en oeuvre à la main, au pistolet, par imprégnation, par enroulement filamentaire, par pultrusion, par injection, par 25 compression, par infusion IMC, par coulée, par centrifugation, par RTM et par RIM. Enfin, un dernier objet de l'invention est un article fini obtenu par réticulation d'au moins une composition réticulable définie selon l'invention, sélectionnée parmi les compositions de moulage, les composites, composites 30 allégés, y compris mousses, stratifiés, pré-imprégnés, mastics, colles, revêtements, barrier coats, gel coats, revêtements IMC, bétons polyesters, marbres artificiels, panneaux sandwich d'isolation, moyens de protection 10 2903412 - 17- thermique et mécanique (boucliers), pâles d'éoliennes, pièces automobile, peintures marines, pièces mécaniques, canalisations enterrées, y compris conduites (pipes) pétrolières ou conduites d'eau. 5 A titre d'illustration de l'invention, les exemples suivants démontrent sans aucune limitation, les performances des pré-polymères et compositions de résine obtenues. I/ Tests et méthodes de caractérisation 1) Teneur en eau Evaluation selon les normes NFT 20052 et ISO 760 sur un appareil de titrage automatique Karl Fischer de type Metrohm KF 658. 15 2) Teneur en volatils Evaluation par évaporation sous chauffage infrarouge, grâce à un dessiccateur Mettler LP 16 et une balance PM 10. 2 g de résine à analyser sont introduits dans une capsule en aluminium non traité, puis chauffés à 160 C pendant 35 min. 20 3) Dosage du styrène par Chromatographie en Phase Gazeuse (CPG) Evaluation par CPG sur un chromatographe HP 5890, avec une colonne capillaire AT-1 Alltech (réf : 13640) et une seringue de 10 microlitres. Conditions analytiques : 25 - température du four : 40 C pendant 5 min, puis 5 C /min jusqu'à 220 C, - température injecteur : 230 C, - température détecteur : 250 C. 4) Indice d'hydroxyle 30 Evaluation sur un titrimètre Métrohm de référence Titrando 809 avec une unité de dosage Dosino 800 (électrode LiCI saturé dans EtOH et agitateur à hélice Ti Stand 804), couplé à un logiciel Tiamo. 2903412 - 18- 5) Indice d'acide Evaluation selon la norme ISO 2114 sur un titrimètre Métrohm de référence Titrando 809 avec une unité de dosage Dosino 800 (électrode LiCl saturé dans EtOH et agitateur à hélice Ti Stand 804), couplé à un logiciel 5 Tiamo. 6) Indice d'isocyanate La détermination de l'indice d'isocyanate est déterminée par réaction de la dibutylamine en excès sur les fonctions isocyanates de la résine, puis dosage lo en retour de la dibutylamine qui n'a pas réagi sur les fonctions isocyanates par l'acide chlorhydrique. La quantité de dibutylamine consommée par la résine est déterminée par différence avec un dosage blanc (sans résine). INCO (en mg KOH/g) = RVB- VE)*NT*56,1))/M, avec : 15 VE : volume titrant versé pour le dosage de l'échantillon (mL), VB : volume titrant versé pour le dosage du blanc (mL), NT : normalité du titrant (0, 1 N), M : masse de l'échantillon (g). 20 7) Viscosité Brookfield Evaluation de la viscosité à 25 C sur un viscosimètre Brookfield. Les mesures ont été réalisées sur viscosimètre Brookfield DV III+, avec un mobile 3, et à une vitesse de 50 tours/minute. 25 8) Mesures GPC (étalonnage polystyrène) Matériels utilisés : - système d'alimentation en solvant (THF): pompe Waters 610, contrôleur 600 E, - injecteur automatique Waters 717+, 30 -détecteur réfractométrique Waters R 410, - fours thermorégulés à 35 C pour les colonnes. Colonnes utilisées : 2903412 - 19jeu de 6 colonnes Waters type Styragel HR de différentes porosités : porosité 10 000 Â (1 colonne), - porosité 1 000 Â (1 colonne), - porosité 500 Â (2 colonnes), 5 - porosité 100 Â (1 colonne), - porosité 50 A (1 colonne). Conditions de mesure : - prise d'échantillon : environ 180 mg, dilution : 20 mL dans le THF, 10 injection : 150 pL, - durée d'analyse : 72 min. II/ Matières premières 15 A) Matières premières entrant dans la composition des pré-polymères Composé Nature chimique Nom du Fournisseur produit Monoéthylène glycol - - HELMA AG Monopropylène - - DOW glycol Néopentyl glycol - - BASF Dipropylène glycol - - DOW Acide fumarique - Atochem Acide téréphtalique - - BP Acide isophtalique - - Lonza Anhydride maléique - - Cray Valley Styrène - - Atochem MDI Diphénylméthanediisocyanate Desmodur BAYER 2460M H12MDI Dicyclohexylméthanediisocyanate Desmodur W BAYER IPDI Isophorone diisocyanate Desmodur I BAYER Vinyl ester (epoxy - CN 151 Sartomer MA) Monomère MFA - SR 206 Sartomer HEMA Hydroxyéthylméthacrylate HEMA Degussa Tosyl isocyanate - Additif Ti Borchers BHT Ditertiobutylparacrésol Lowinox BHT Great Lakes Naphtoquinone - - VWR PTZ Phénothiazine - Avecia 2903412 -20- B) Matières premières entrant dans les formulations d'application Constituant Fonction Nature chimique Fournisseur MDI Agent de maturation Diphénylméthanediisocyanate BAYER chimique de fonctionnalité NCO > 2 Grade Desmodur VH2O PQB Stabilisant Parabenzoquinone Eastman TBPEH LAM2 Initiateur radicalaire Ter-butylperoxy-2- Degussa éthylhexanoate Carbonate de calcium Charge -Omya Stéarate de zinc Démoulant interne - CECA Fibres de verre P204 Charge de renfort - Vetrotex 4800 tex 25 mm Byk 515 Anti-mousse - BYK Chemie Luperox MC Initiateur radicalaire Ter-amyl-2Arkema éthylhexylmonoperoxycarbonate Pâte pigmentaire standard Colorant Cray Valley 5 III/ Synthèse des résines de départ et des pré-polymères selon l'invention Les caractéristiques physico-chimiques de ces résines et pré-polymères sont présentées dans le tableau la, leurs propriétés mécaniques propres dans 10 le tableau lb, et leur tenue à l'eau dans le tableau lc. Exemple 1 : synthèse de la résine de départ A' Dans un montage de synthèse classique, on introduit 170 g de 15 monoéthylène glycol (2,74 mol), 275 g de néopentylglycol (2,64 mol), 285 g d'acide fumarique (2,45 mol) et 270 g d'acide téréphtalique (1,62 mol). On chauffe à 220 C, et lorsqu'on on atteint cette température on poursuit la réaction en isotherme jusqu'à un IA on maintient la température du milieu à 40 C et on poursuit la réaction jusqu'au critère d'arrêt de la réaction : INCO compris entre 4 20 à 6 mg KOH/g. On procède alors, après avoir fait redescendre le milieu réactionnel à 25 C, à un ajout de 147,4 g d'un mélange de CN 151/SR 206 (70/30 en poids), puis on ajuste à une viscosité de l'ordre de 20 Poises avec du styrène, et on obtient finalement un indice NCO de 2,9 mg KOH/g. 25 La figure 2 montre l'effet d'amélioration de la stabilité au stockage dudit pré-polymère par la présence du vinyl ester cité. Exemple 4 : synthèse du pré-polymère B (éq. NCO / éq. OH = 0,3) Dans un montage de synthèse classique, on introduit 863,5 g de résine A' (Iox = 98,6 mg KOH/g et teneur en eau REVENDICATIONS 1) Pré-polymère éthyléniquement insaturé comportant au moins une terminaison X réactive par condensation, choisie parmi les groupements hydroxy et/ou amine ou isocyanate libre, et éventuellement une terminaison X' d'insaturation éthylénique, ledit pré-polymère étant susceptible d'être obtenu par réaction des composants A et B suivants : A) un premier composant A comprenant le mélange suivant : i) au moins une première résine éthyléniquement insaturée portant des terminaisons réactives hydroxy et/ou amine, choisie parmi les polyesters insaturés ayant un indice OH d'au moins 45 et un indice d'acide inférieur à 10, et/ou parmi les vinyl esters, ladite résine étant diluée dans au moins un monomère éthyléniquement insaturé copolymérisable avec l'insaturation éthylénique de ladite résine, ii) éventuellement, en présence d'au moins une deuxième résine différente de la résine i), choisie parmi : - les résines hydroxylées éthyléniquement insaturées, et de préférence parmi les polyesters insaturés, les polyesteramides insaturés, les polyuréthanesters insaturés ou les vinyl esters, en dilution dans au moins un monomère éthyléniquement 25 insaturé, et/ou - les résines saturées hydroxylées et/ou aminées, en dilution dans au moins un monomère éthyléniquement insaturé, et/ou iii) éventuellement, au moins une troisième résine saturée réactive, 30 choisie parmi les polyéthers polyols ou polyesters polyols ou polyamines ou polyépoxydes, de fonctionnalité 2 ou 3, et de préférence de fonctionnalité 2, et de masse moléculaire Mn inférieure à 400 g/mol, et 20 2903412 - 35 - iv) en option, au moins un monoalcool insaturé, lié à la présence éventuelle de ladite terminaison éthylénique X', jusqu'à 30% en équivalent du total OH + NH2, et de préférence inférieure à 20% en équivalent du total OH + NH2 provenant de i) + ii) + iii) + iv), 5 B) un deuxième composant B comprenant au moins un polyisocyanate de fonctionnalité 2 ou supérieure à 2, et pouvant aller jusqu'à 3, et de préférence de fonctionnalité 2, et dans ledit cas où la fonctionnalité est supérieure à 2, dans des conditions telles que les proportions de A et B, et la fonctionnalité 10 moyenne du mélange réactionnel de A et B, satisfassent la relation de Macosko-Miller, afin d'éviter toute gélification par réticulation. 2) Pré-polymère selon la revendication 1 caractérisé en ce que la masse équivalente par insaturation éthylénique du squelette dudit pré-polymère 15 varie de 200 à 4000 g/mol, et de préférence de 300 à 2000 g/mol. 3) Pré-polymère selon l'une des revendications 1 ou 2 caractérisé en ce que l'indice X varie de 30 à 150 mg KOH/g, et de préférence de 40 à 120 mg KOH/g. 4) Pré-polymère selon l'une des revendications 1 à 3 caractérisé en ce que ledit pré-polymère comprend le produit ou est composé d'un produit de formule générale suivante : A-(X)n-mX'm 25 avec : n allant de 1,5 à 3, et de préférence de 1,5 à 2, 5, et m allant de 0 à 0,5, et de préférence de 0 à 0,3, et A étant le radical global résultant de la réaction de A avec B, qui porte lesdites terminaisons X, et éventuellement X', et X = OH et/ou amine ou NCO libre, et 30 X' = insaturation éthylénique, pouvant être (méth)acrylique, vinylique ou allylique. 20 2903412 - 36 - 5) Pré-polymère selon l'une des revendications 1 à 4 caractérisé en ce que ledit monomère de dilution porte au moins une fonction éthyléniquement insaturée, et que ledit monomère est choisi parmi les monomères vinyliques et/ou (méth)acryliques et/ou allyliques. 5 6) Pré-polymère selon l'une des revendications 1 à 5 caractérisé en ce que lesdites résines i), ii) et iii) sont diluées dans au moins un monomère sélectionné parmi les monomères vinylaromatiques, (méth)acrylates, allyliques, maléates, les monomères et/ou oligomères (méth)acryliques 10 multifonctionnels. 7) Pré-polymère selon l'une des revendications 1 à 6 caractérisé en ce que le taux en poids dudit pré-polymère par rapport au poids total de pré-polymère + monomères est compris entre 45 et 80%, et de préférence entre 60 et 75%. 8) Pré-polymère selon l'une des revendications 1 à 7 caractérisé en ce que ledit pré-polymère a une masse moléculaire Mn allant de 1000 à 5000 g/mol, et de préférence de 1200 à 4500 g/mol. 9) Pré-polymère selon l'une des revendications 1 à 8 caractérisé en ce que ladite résine i) représente 70 à 100%, et ladite résine ii) représente de 0 à 30% en poids du poids total i) + ii) + iii). 25 10) Pré-polymère selon l'une des revendications 1 à 9 caractérisé en ce que ladite résine iii) représente de 1 à 15% en poids du poids total i) + ii) + iii). 11) Pré-polymère selon l'une des revendications 1 à 10 caractérisé en ce que ladite résine i) a une masse équivalente par insaturation allant de 140 à 30 3700 g/mol, et de préférence de 200 à 2000 g/mol. 25 2903412 - 37 - 12) Pré-polymère selon l'une des revendications 1 à 11 caractérisé en ce que ladite résine ii) a une masse équivalente par insaturation allant de 200 à 3700 g/mol, et de préférence de 250 à 2500 g/mol. 5 13) Pré-polymère selon l'une des revendications 1 à 12 caractérisé en ce que ladite résine i) ou ii) est au moins un polyester insaturé et/ou au moins un vinyl ester. 14) Pré-polymère selon l'une des revendications 1 à 13 caractérisé en ce 10 que ledit polyisocyanate est sélectionné parmi le MDI, IPDI, H12MDI, TDI, HDI, trüsocyanurate du HDI, urétidione, allophanate et biuret des düsocyanates précédents. 15) Pré-polymère selon l'une des revendications 1 à 14 caractérisé en ce 15 que la fonction réactive X est hydroxy et/ou amine, et que le rapport éq. NCO / éq. (OH + NH2) pour la réaction de A avec B varie de 0, 1 à 0,6. 16) Pré-polymère selon la revendication 15 caractérisé en ce qu'il est susceptible d'être obtenu avec un rapport éq. NCO / éq. (OH + NH2) variant 20 de 0,2 à 0,5. 17) Pré-polymère selon l'une des revendications 1 à 14 caractérisé en ce que la fonction réactive X est un isocyanate libre et que le rapport éq. NCO / éq. (OH + NH2) varie de 1,2 à 3, et de préférence de 1,5 à 2, 5. 18) Pré-polymère selon la revendication 17 caractérisé en ce que le stabilisant utilisé est une combinaison BHT + PTZ en quantité variant de 20 à 1000 ppm, et de préférence de 60 à 700 ppm. 30 19) Procédé de préparation du pré-polymère selon l'une des revendications 1 à 18 caractérisé en ce qu'il comprend les étapes successives suivantes en fonction de la fonctionnalité X: • pour X = OH et/ou NH2 : 5 i0 15 25 30 2903412 - 38 - - chargement en pied du réacteur du composant A, tel que défini dans les revendications précédentes, avec un contrôle de la teneur en eau pour ne pas dépasser 1000 ppm, et de préférence inférieur à 500 ppm, - addition du composant B de manière à avoir un excès de OH + NH2 correspondant à un rapport éq. NCO / éq. (OH + NH2) variant de 0,1 à 0,6, et de préférence de 0,2 à 0,5, et en option ou si nécessaire, en présence d'un catalyseur de la réaction des fonctions OH avec les fonctions NCO, -réaction jusqu'à disparition quasi complète des groupements NCO, • pour X = NCO libre : - chargement en pied du réacteur du composant B tel que défini dans les revendications précédentes, en présence d'au moins un monomère éthyléniquement insaturé tel que défini dans les revendications précédentes, monomères dont on aura contrôlé au préalable la teneur en eau, avant d'additionner l'isocyanate, de manière à ne pas dépasser 10 ppm, si nécessaire par réaction de consommation avec un monoisocyanate, -contrôle de la teneur en eau du composant A, de manière à ne pas dépasser 1000 ppm, et de préférence 500 ppm, - si nécessaire, réduction de la teneur en eau du composant A, par réaction de consommation avec un monoisocyanate, - addition du composant A sur ledit polyisocyanate en excès en pied du réacteur, avec pour le cas où X = NCO, un rapport éq. NCO / éq. (OH + NH2) variant de 1,2 à 3, et de préférence de 1,5 à 2,5, -réaction jusqu'à disparition quasi complète des groupements OH, et - en option, à l'étape de réaction, présence d'un catalyseur de la réaction des fonctions OH avec les fonctions NCO. 2903412 - 39 - 20) Procédé selon la revendication 19 caractérisé en ce que ladite réaction est réalisée à une température allant de 20 à 65 C. 21) Pré-polymère susceptible d'être obtenu par réaction d'au moins un 5 pré-polymère selon l'une des revendications 17 ou 18, avec un composant réactif comportant des fonctions Y réactives avec lesdites fonctions X. 22) Pré-polymère selon la revendication 21 caractérisé en ce qu'il est obtenu par réaction du pré-polymère selon l'une des revendication 17 ou 18, 10 avec au moins un monoalcool portant au moins une insaturation éthylénique. 23) Pré-polymère selon la revendication 22 caractérisé en ce que lesdites fonctions X sont converties quantitativement en liaisons terminales 15 uréthanes portant au moins une insaturation éthylénique. 24) Pré-polymère selon l'une des revendications 22 ou 23 caractérisé en ce que ledit monoalcool est sélectionné parmi les hydroxyalkyl (méth)acrylates, les alcools allyliques ou vinyliques, les hydroxyalkylpolyméthacrylates, ou les 20 dérivés de ces alcools insaturés, ou leurs dérivés serai-esters insaturés hydroxylés d'acide dicarboxylique saturé ou insaturé. 25) Composition de résine réticulable comprenant au moins un pré-polymère selon l'une des revendications 1 à 18 ou 21 à 24, ou obtenue par le 25 procédé selon l'une des revendications 19 ou 20. 26) Composition selon la revendication 25 caractérisée en ce qu'elle comprend au moins un pré-polymère selon la revendication 13. 30 27) Composition selon l'une des revendications 25 ou 26 caractérisée en ce qu'elle comprend au moins un pré-polymère selon l'une des revendications 15 ou 16. 2903412 - 40 - 28) Composition selon l'une des revendications 25 ou 26 caractérisée en ce qu'elle comprend au moins un pré-polymère selon l'une des revendications 17 ou 18. 5 29) Composition selon la revendication 27 caractérisée en ce qu'elle comprend en plus au moins un polyisocyanate de fonctionnalité allant de 2 à 3, et éventuellement d'autres composés polyols ou polyamines ou polyépoxydes réactifs avec ledit polyisocyanate, de manière à ce que le rapport éq. NCO / éq. (OH + NH2) varie de 0,6 à 1,1. io 30) Composition selon l'une des revendications 25 à 28 caractérisée en ce qu'elle est sans autres co-réactants que ledit pré-polymère. 31) Composition selon l'une des revendications 25 ou 27 ou 28 15 caractérisée en ce qu'elle comprend au moins deux pré-polymères : l'un selon l'une des revendications 15 ou 16, et l'autre selon l'une des revendications 17 ou 18. 32) Composition selon la revendication 25 caractérisée en ce qu'elle 20 comprend au moins un pré-polymère selon l'une des revendications 21 à 24. 33) Composition selon l'une des revendications 25 à 32 caractérisée en ce qu'elle est une composition de moulage, composites, composites allégés, y compris mousses, SMC, BMC, stratifiés, pré-imprégnés, mastics, colles, revêtements, barrier coats, gel coats, revêtements IMC, bétons polyesters, marbres artificiels. 34) Composition selon l'une des revendications 25 à 33 caractérisée en ce qu'elle est renforcée avec des fibres de verre et/ou d'autres charges 30 renforçantes et/ou d'autres additifs usuels. 2903412 -41- 35) Composition selon la revendication 32 caractérisée en ce qu'il s'agit d'une composition de revêtement, et de préférence une composition de gel coat, de barrier coat ou de revêtement IMC. 5 36) Composition selon l'une des revendications 25 à 35 caractérisée en ce qu'elle comprend au moins un système d'amorçage sélectionné parmi les peroxydes ou hydroperoxydes, systèmes redox basse température et/ou photoamorceurs. 10 37) Procédé de préparation d'une composition réticulable telle que définie selon l'une de revendications 25 à 36 caractérisé en ce qu'il comprend au moins l'étape d'addition par mélange d'au moins un pré-polymère selon l'une des revendications 1 à 18 et 21 à 24 dans ladite composition réticulable. 15 38) Utilisation d'au moins un pré-polymère selon l'une des revendications 1 à 18 et 21 à 24 dans des compositions de moulage, composites, composites allégés, y compris mousses, SMC, BMC, stratifiés, pré-imprégnés, mastics, colles, revêtements, barrier coats, gel coats, revêtements IMC, bétons polyesters, marbres artificiels, et dans la réparation in situ de 20 canalisations enterrées, y compris de conduites (pipes) pétrolières ou de conduites d'eau. 39) Utilisation selon la revendication 38 caractérisée en ce qu'elle fait usage d'au moins un procédé de mise en oeuvre par application : à la main, 25 au pistolet, par imprégnation, par enroulement filamentaire, par pultrusion, par injection, par compression, par infusion IMC, par coulée, par centrifugation, par RTM et par RIM. 40) Utilisation d'au moins un pré-polymère selon l'une des revendications 17 ou 18 pour la préparation d'un pré-polymère tel que défini selon l'une des revendications 21 à 24, ou de mastics autoréticulables en présence d'humidité de l'air et à température ambiante. 2903412 -42- 41) Utilisation d'au moins une composition réticulable selon l'une des revendications 25 à 36 dans des applications de moulage, composites, composites allégés, y compris mousses, SMC, BMC, stratifiés, pré-imprégné, revêtements, mastics, colles, barrier coats, gel coats, revêtements IMC, 5 bétons polyesters, marbres artificiels, dans la réparation in situ de canalisations enterrées, y compris de conduites (pipes) pétrolières ou de conduites d'eau. 42) Utilisation selon la revendication 41 caractérisée en ce qu'il s'agit 10 d'applications pour automobile, peinture marine, pièces mécaniques, panneaux sandwich de camions frigo, protections thermique et mécanique, sanitaires (bacs à douche ou baignoires), boucliers de protection, canalisations enterrées, y compris de conduites (pipes) pétrolières ou de conduites d'eau, construction/bâtiment, surface (peau) extérieure de qualité 15 cosmétique pour application automobile ou camions de transport. 43) Procédé de mise en oeuvre d'une composition selon l'une des revendications 25 à 36 caractérisé en ce qu'il comprend au moins une étape d'application ou de mise en oeuvre à la main, au pistolet, par imprégnation, 20 par enroulement filamentaire, par pultrusion, par injection, par compression, par infusion IMC, par coulée, par centrifugation, par RTM et par RIM. 44) Article fini obtenu par réticulation d'au moins une composition selon 25 l'une des revendications 25 à 36 caractérisé en ce qu'il est sélectionné parmi les compositions de moulage, composites, composites allégés, y compris mousses, stratifiés, pré-imprégnés, mastics, colles, revêtements, barrier coats, gel coats, revêtements IMC, bétons polyesters, marbres artificiels, panneaux sandwich d'isolation, moyens de protection thermique 30 et mécanique (boucliers), pâles d'éoliennes, pièces automobile, peintures marines, pièces mécaniques, canalisations enterrées, y compris conduites (pipes) pétrolières ou conduites d'eau.